(57)【要約】  表面処理剤は、下記式（１）または（２）で表される親水性官能基を有するモノマー（Ａ）と、塩基性官能基を有するモノマー（Ｂ）と、反応性官能基を有するモノマー（Ｃ）とをモノマー成分として有する共重合体からなり、共重合体は、モノマー（Ａ）、モノマー（Ｂ）およびモノマー（Ｃ）のモル比が７０／１５／１５〜９８／１／１であることを特徴とする。    【化１】2010113632.tif 000019（式中Ｒ１は水素原子またはメチル基を表し、Ｒ２は炭素数１〜４のアルキル基を表し、ｎは２〜４の整数を表し、Ｒ３、Ｒ４はそれぞれ独立に水素原子または炭素数１〜３のアルキル基を表す。）
2010113632.tif 000002
【特許請求の範囲】
【請求項１】
医療器具を構成する基材の血液接触面に被覆される表面処理剤であって、
下記式（１）または（２）で表される親水性官能基を有するモノマー（Ａ）と、塩基性官能基を有するモノマー（Ｂ）と、反応性官能基を有するモノマー（Ｃ）とをモノマー成分として有する共重合体からなり、
前記共重合体は、前記モノマー（Ａ）、モノマー（Ｂ）およびモノマー（Ｃ）のモル比が７０／１５／１５〜９８／１／１であることを特徴とする表面処理剤。
【化１】
2010113632.tif 000016
（式中Ｒ１は水素原子またはメチル基を表し、Ｒ２は炭素数１〜４のアルキル基を表し、ｎは２〜４の整数を表し、Ｒ３、Ｒ４はそれぞれ独立に水素原子または炭素数１〜３のアルキル基を表す。）
【請求項２】
前記式（１）で表されるモノマー（Ａ）は、２−メトキシエチル（メタ）アクリレートまたは２−エトキシエチル（メタ）アクリレートであることを特徴とする請求の範囲第１項に記載の表面処理剤。
【請求項３】
前記式（２）で表されるモノマー（Ａ）は、Ｎ，Ｎ−ジメチル（メタ）アクリルアミドであることを特徴とする請求の範囲第１項に記載の表面処理剤。
【請求項４】
前記塩基性官能基を有するモノマー（Ｂ）は、下記式（３）、（４）、（５）および（６）で表されるモノマーの中から選択される１つ以上のモノマーであることを特徴とする請求の範囲第１項に記載の表面処理剤。
【化２】
2010113632.tif 000017
（式中Ｒ５は水素原子またはメチル基を表し、Ｒ６はそれぞれ独立に水素原子または炭素数１〜４のアルキル基を表し、ｎは２〜４の整数であることを表し、Ｘ−はハロゲン、スルホン酸、硫酸などから導かれる陰イオンを表す。）
【請求項５】
前記式（３）で表されるモノマー（Ｂ）は、Ｎ，Ｎ−ジメチルアミノエチル（メタ）アクリレート、Ｎ，Ｎ−ジエチルアミノエチル（メタ）アクリレートまたはＮ，Ｎ−ジイソプロピルアミノエチル（メタ）アクリレートであることを特徴とする請求の範囲第４項に記載の表面処理剤。
【請求項６】
前記式（５）で表されるモノマー（Ｂ）は、Ｎ，Ｎ−ジメチルアミノプロピル（メタ）アクリルアミドであることを特徴とする請求の範囲第４項に記載の表面処理剤。
【請求項７】
前記反応性官能基を有するモノマー（Ｃ）は、下記式（７）および（８）で表されるモノマーの中から選択される１つ以上のモノマーであることを特徴とする請求の範囲第１項に記載の表面処理剤。
【化３】
2010113632.tif 000018
（式中Ｒ７は水素原子またはメチル基を表し、ｎは０〜３の整数であることを表し、Ｙは水酸基、エポキシ基、第一級アミン、第二級アミンまたは水素原子を表す。）
【請求項８】
前記式（７）で表されるモノマー（Ｃ）は、２−ヒドロキシエチル（メタ）アクリレート、グリシジル（メタ）アクリレートであることを特徴とする請求の範囲第７項に記載の表面処理剤。
【請求項９】
前記式（８）で表されるモノマー（Ｃ）は、２−アミノエチル（メタ）アクリルアミドであることを特徴とする請求の範囲第７項に記載の表面処理剤。
【請求項１０】
請求の範囲第１項に記載の表面処理剤が基材の少なくとも一部に被覆されていることを特徴とするフィルター用濾材。
【請求項１１】
前記表面処理剤は、前記反応性官能基を有するポリマー（Ｃ）と前記基材の反応性官能基とが化学結合することによって固定されていることを特徴とする請求の範囲第１０項に記載のフィルター用濾材。
【請求項１２】
血液流入ポートおよび血液流出ポートを有するハウジングと、ハウジング内を血液流入室および血液流出室に区分するフィルター部とを備える血液処理フィルターであって、
前記フィルター部の少なくとも一部は、請求の範囲第１０項に記載のフィルター用濾材で構成されていることを特徴とする血液処理フィルター。
【発明の詳細な説明】
【技術分野】
【０００１】
本発明は、医療器具、特に血液処理フィルターを構成する基材の血液接触面に被覆される表面処理剤、および、その表面処理剤で被覆された基材を有するフィルター用濾材ならびに血液処理フィルターに関するものである。
【背景技術】
【０００２】
近年、医療器具を構成する基材には、各種の高分子材料が使用されている。この場合、生体にとって異物である高分子材料を血液と接触させて使用することとなるため、基材には、血小板の粘着、活性化を抑制する特性（抗血栓性）が要求される。そして、このような要求に応えるため、基材は、通常、その表面に所定の表面処理剤を被覆したものが使用されている。また、医療器具の1つとしての血液処理フィルターに使用した際には、優れた血液ろ過性能（具体的には、白血球除去率および血小板回収率など）を有していることも要求される。【０００３】
そして、特許文献１には、血液処理フィルターの表面処理剤として、非イオン性親水基と塩基性含窒素官能基とを有するポリマー、具体的には、ヒドロキシエチルメタアクリレートとジエチルアミノエチルメタアクリレートとのコポリマーが記載され、このコポリマーをフィルター材料（基材）に被覆することによって、白血球除去率および血小板通過率（回収率）が向上することが記載さている。【０００４】
また、特許文献２には、血液処理フィルターの表面処理剤として、アルコキシアルキルメタアクリレートと塩基性官能基を有するモノマー（アミノアルキルメタアクリレート、アミノアルキルメタアクリルアミド、または、それらの誘導体）からなる共重合体が記載され、この共重合体を医療用具（基材）の表面に被覆することによって、白血球除去率、血小板回収率が向上することが記載されている。【０００５】
また、特許文献３には、表面処理剤として、第４級窒素を主鎖もしくは側鎖に有するカチオン性物質が記載され、このカチオン性物質を基材の表面に結合させることによって、白血球除去率が向上することが記載されている。
【先行技術文献】
【特許文献】
【０００６】
【特許文献１】特公平０６−５１０６０号公報（米国特許第４９３６９９８号明細書）
【特許文献２】特開２００２−１０５１３６号公報（米国特許第６５９００５４号明細書）
【特許文献３】特許第３３７９９７２号公報
【発明の概要】
【発明が解決しようとする課題】
【０００７】
しかしながら、特許文献１、２に記載された表面処理剤では、基材との結合力が低い（基材への固定化が十分でない）ため、医療器具の滅菌処理や洗浄処理、または、医療器具が繰り返し血液と接触することにより、表面処理剤が基材から容易に脱離（溶出）し易く、抗血栓性が維持できないという問題がある。また、特許文献３に記載された表面処理剤では、白血球を吸着するため白血球除去率は向上するものの、白血球と同時に血小板も吸着（粘着）するため血小板回収率が低下すると共に、粘着した血小板が活性化するため抗血栓性においても十分なレベルとは言えないという問題がある。【０００８】
そこで、本発明は、このような問題を解決すべく創案されたもので、その目的は、医療器具を構成する基材の血液接触面に被覆された際に、基材に効率よく固定化され、優れた抗血栓性を維持できると共に、血液処理フィルターの基材に被覆された際に、優れた白血球除去性能および血小板回収効率を示す表面処理剤、および、その表面処理剤で被覆されたフィルター用濾材ならびに血液処理フィルターを提供することにある。
【課題を解決するための手段】
【０００９】
前記課題を解決するために、本発明に係る表面処理剤は、医療器具を構成する基材の血液接触面に被覆される表面処理剤であって、下記式（１）または（２）で表される親水性官能基を有するモノマー（Ａ）と、塩基性官能基を有するモノマー（Ｂ）と、反応性官能基を有するモノマー（Ｃ）とをモノマー成分として有する共重合体からなり、前記共重合体は、前記モノマー（Ａ）、モノマー（Ｂ）およびモノマー（Ｃ）のモル比が７０／１５／１５〜９８／１／１であることを特徴とする。【００１０】
【化１】
2010113632.tif 000003
【００１１】
（式中Ｒ１は水素原子またはメチル基を表し、Ｒ２は炭素数１〜４のアルキル基を表し、ｎは２〜４の整数を表し、Ｒ３、Ｒ４はそれぞれ独立に水素原子または炭素数１〜３のアルキル基を表す。）【００１２】
そして、前記式（１）で表されるモノマー（Ａ）は、２−メトキシエチル（メタ）アクリレートまたは２−エトキシエチル（メタ）アクリレートであること、または／および、前記式（２）で表されるモノマー（Ａ）は、Ｎ，Ｎ−ジメチル（メタ）アクリルアミドであることが好ましい。【００１３】
前記構成によれば、所定の構造を有するモノマー（Ａ）と、モノマー（Ｂ）と、モノマー（Ｃ）とをモノマー成分として有し、所定のモル比で構成される共重合体からなることによって、モノマー（Ａ）が血小板の粘着・活性化を抑制する。そして、モノマー（Ｃ）が表面処理剤の基材への固定化を持続させるため、製造および使用の際に表面処理剤が基材から脱離（溶出）することがない。その結果、血小板の粘着・活性化を抑制する作用が長期にわたって維持される。また、血液処理フィルターに使用した際には、表面処理剤のモノマー（Ａ）および（Ｂ）によって、血小板の粘着・活性化が抑制されると共に、白血球が選択的に吸着される。【００１４】
本発明に係る表面処理剤は、前記共重合体において、前記塩基性官能基を有するモノマー（Ｂ）は、下記式（３）、（４）、（５）および（６）で表されるモノマーの中から選択される１つ以上のモノマーであることを特徴とする。【００１５】
【化２】
2010113632.tif 000004
【００１６】
（式中Ｒ５は水素原子またはメチル基を表し、Ｒ６はそれぞれ独立に水素原子または炭素数１〜４のアルキル基を表し、ｎは２〜４の整数であることを表し、Ｘ−はハロゲン、スルホン酸、硫酸などから導かれる陰イオンを表す。）【００１７】
そして、前記式（３）で表されるモノマー（Ｂ）は、Ｎ，Ｎ−ジメチルアミノエチル（メタ）アクリレート、Ｎ，Ｎ−ジエチルアミノエチル（メタ）アクリレートまたはＮ，Ｎ−ジイソプロピルアミノエチル（メタ）アクリレートであること、または／および、前記式（５）で表されるモノマー（Ｂ）は、Ｎ，Ｎ−ジメチルアミノプロピル（メタ）アクリルアミドであることが好ましい。【００１８】
前記構成によれば、モノマー（Ｂ）が、所定の構造を有することによって、血小板の粘着・活性化がさらに抑制されると共に、白血球が選択的にさらに吸着される。【００１９】
本発明に係る表面処理剤は、前記共重合体において、前記反応性官能基を有するモノマー（Ｃ）は、式（７）および（８）で表されるモノマーの中から選択される１つ以上のモノマーであることを特徴とする。【００２０】
【化３】
2010113632.tif 000005
【００２１】
（式中Ｒ７は水素原子またはメチル基を表し、ｎは０〜３の整数であることを表し、Ｙは水酸基、エポキシ基、第一級アミン、第二級アミンまたは水素原子を表す。）【００２２】
そして、前記式（７）で表されるモノマー（Ｃ）は、２−ヒドロキシエチル（メタ）アクリレート、グリシジル（メタ）アクリレートであること、または／および、前記式（８）で表されるモノマー（Ｃ）は、２−アミノエチル（メタ）アクリルアミドであることが好ましい。【００２３】
前記構成によれば、モノマー（Ｃ）が、所定の構造を有することによって、表面処理剤の基材への固定化がさらに向上する。【００２４】
本発明に係るフィルター用濾材は、前記表面処理剤で基材の少なくとも一部が被覆されたことを特徴とする。そして、前記表面処理剤が、前記反応性官能基を有するモノマー（Ｃ）と前記基材の反応性官能基とが化学結合することによって、固定されていることが好ましい。【００２５】
前記構成によれば、基材の少なくとも一部が前記表面処理剤で被覆されることによって、血小板の粘着・活性化を抑制する作用、および、白血球を選択的に吸着する作用が濾材に付与される。そして、表面処理剤の濾材（基材）への固定化が、好ましくは化学結合によって、持続するため、濾材の製造または使用の際に表面処理剤が脱離（溶出）することがない。その結果、前記作用が維持される。【００２６】
本発明に係る血液処理フィルターは、血液流入ポートおよび血液流出ポートを有するハウジングと、ハウジング内を血液流入室および血液流出室に区分するフィルター部とを備え、前記フィルター部の少なくとも一部が、前記フィルター用濾材で構成されていることを特徴とする。【００２７】
前記構成によれば、フィルター部の少なくとも一部が前記フィルター用濾材で構成されていることによって、血小板の粘着・活性化を抑制する作用、および、白血球を選択的に吸着する作用が血液処理フィルターに付与される。そして、表面処理剤の血液処理フィルター（フィルター部）への固定化が持続するため、血液処理フィルターの製造または使用の際に表面処理剤が脱離（溶出）することがない。その結果、前記作用が維持される。
【発明の効果】
【００２８】
本発明に係る表面処理剤によれば、医療器具を構成する基材の血液接触面に被覆された際に、基材に効率よく固定化され、優れた抗血栓性を維持できると共に、血液処理フィルターの基材に被覆された際に、優れた白血球除去性能および血小板回収効率を示す。
また、本発明に係るフィルター用濾材および血液処理フィルターによれば、優れた抗血栓性を維持できると共に、優れた白血球除去率および血小板回収率を示す。
【図面の簡単な説明】
【００２９】
【図１】本発明に係る血液処理フィルターの構成を示す断面図である。
【発明を実施するための形態】
【００３０】
本発明に係る表面処理剤の実施の形態について説明する。
表面処理剤は、医療器具を構成する基材の血液接触面に被覆されるもので、下記式（１）または（２）で表される親水性官能基を有するモノマー（Ａ）と、塩基性官能基を有するモノマー（Ｂ）と、反応性官能基を有するモノマー（Ｃ）とをモノマー成分として有する共重合体からなり、共重合体は、モノマー（Ａ）、モノマー（Ｂ）およびモノマー（Ｃ）のモル比が７０／１５／１５〜９８／１／１であることを特徴とする。
【００３１】
共重合体は、そのモル比（モノマー（Ａ）／モノマー（Ｂ）／モノマー（Ｃ））が７０／１５／１５〜９８／１／１であることによって、医療器具を構成する基材の血液接触面に被覆された際に、基材に効率よく固定化され、優れた抗血栓性を維持できると共に、血液処理フィルターの基材に被覆された際に、優れた白血球除去性能および血小板回収効率を示す。そして、モノマー（Ａ）のモル比が７０未満であると、モノマー（Ａ）の量が少なく、血小板の粘着・活性化を抑制できず、抗血栓性が低下する。また、モノマー（Ａ）のモル比が９８を超えると、モノマー（Ｃ）の量が少なく、基材に共重合体を効率よく固定化することができなくなる。
【００３２】
【化４】
2010113632.tif 000006
【００３３】
（式中Ｒ１は水素原子またはメチル基を表し、Ｒ２は炭素数１〜４のアルキル基を表し、ｎは２〜４の整数を表し、Ｒ３、Ｒ４はそれぞれ独立に水素原子または炭素数１〜３のアルキル基を表す。）
【００３４】
共重合体（表面処理剤）のモノマー成分であるモノマー（Ａ）において、親水性官能基は、アルコキシ基またはアミド基（無置換アミド、Ｎ−１置換アミド、Ｎ−２置換アミド）である。そして、前記式（１）または（２）で表される。モノマー（Ａ）は、血小板の粘着・活性化を抑制する作用を有する。
【００３５】
前記式（１）で表されるモノマー（Ａ）は、アルコキシアルキル（メタ）アクリレートであり、例えば、メトキシエチル（メタ）アクリレート、メトキシプロピル（メタ）アクリレート、メトキシブチル（メタ）アクリレート、エトキシエチル（メタ）アクリレート、エトキシプロピル（メタ）アクリレート、エトキシブチル（メタ）アクリレート、プロポキシエチル（メタ）アクリレート、プロポキシプロピル（メタ）アクリレート、プロポキシブチル（メタ）アクリレート等が挙げられる。これらは単独で用いてもよく、２種以上を用いてもよい。中でも、経済性および操作性の点から、メトキシエチル（メタ）アクリレートまたはエトキシエチル（メタ）アクリレートが好ましく、２−メトキシエチル（メタ）アクリレートまたは２−エトキシエチル（メタ）アクリレートがさらに好ましい。
【００３６】
前記式（２）で表されるモノマー（Ａ）は、（メタ）アクリルアミドであり、例えば、（メタ）アクリルアミド以外には、Ｎ−メチル（メタ）アクリルアミド、Ｎ−エチル（メタ）アクリルアミド、Ｎ−プロピル（メタ）アクリルアミド、Ｎ，Ｎ−ジメチル（メタ）アクリルアミド、Ｎ，Ｎ−ジエチルアクリルアミド、Ｎ，Ｎ−ジプロピル（メタ）アクリルアミドが挙げられる。これらは単独で用いてもよく、２種以上を用いてもよい。中でも、経済性および操作性の点から、Ｎ，Ｎ−ジメチル（メタ）アクリルアミドが好ましい。
【００３７】
共重合体のモノマー成分であるモノマー（Ｂ）は、塩基性官能基を有するモノマーであって、モノマー（Ａ）と所定のモル比で共重合しうるものであれば特に限定されない。塩基性官能基としては、例えば、アミノ基（第一級アミン、第二級アミン、第三級アミン、第四級アミン（アンモニウム塩））、ピリジル基、アジリジン基、イミダゾイル基が挙げられる。モノマー（Ｂ）は、白血球を選択的に吸着する作用を有する。
【００３８】
モノマー（Ｂ）は、下記式（３）、（４）、（５）および（６）で表されるモノマーの中から選択される１つ以上のモノマーであることが好ましい。
【００３９】
【化５】
2010113632.tif 000007
【００４０】
（式中Ｒ５は水素原子またはメチル基を表し、Ｒ６はそれぞれ独立に水素原子または炭素数１〜４のアルキル基を表し、ｎは２〜４の整数であることを表し、Ｘ−はハロゲン、スルホン酸、硫酸などから導かれる陰イオンを表す。）
【００４１】
前記式（３）で表されるモノマー（Ｂ）は、アミノアルキル（メタ）アクリレートであり、例えば、アミノエチル（メタ）アクリレート、アミノイソプロピル（メタ）アクリレート、アミノノルマルブチル（メタ）アクリレート、Ｎ−メチルアミノエチル（メタ）アクリレート、Ｎ−エチルアミノイソブチル（メタ）アクリレート、Ｎ−イソプロピルアミノエチル（メタ）アクリレート、Ｎ−ノルマルブチルアミノエチル（メタ）アクリレート、Ｎ−ターシャルブチルアミノエチル（メタ）アクリレート、Ｎ，Ｎ−ジメチルアミノエチル（メタ）アクリレート、Ｎ，Ｎ−ジメチルアミノプロピル（メタ）アクリレート、Ｎ，Ｎ−ジメチルアミノブチル（メタ）アクリレート、Ｎ−メチル−Ｎ−エチルアミノエチル（メタ）アクリレート、Ｎ−メチル−Ｎ−ブチルアミノエチル（メタ）アクリレート、Ｎ，Ｎ−ジエチルアミノエチル（メタ）アクリレート、Ｎ，Ｎ−ジエチルアミノプロピル（メタ）アクリレート、Ｎ，Ｎ−ジプロピルアミノエチル（メタ）アクリレート、Ｎ，Ｎ−ジプロピルアミノプロピル（メタ）アクリレート、Ｎ，Ｎ−ジアミノブチルプロピル（メタ）アクリレートが挙げられる。これらは単独で用いてもよく、２種以上を用いてもよい。中でも、経済性および操作性の点から、Ｎ，Ｎ−ジメチルアミノエチル（メタ）アクリレート、Ｎ，Ｎ−ジエチルアミノエチル（メタ）アクリレートまたはＮ，Ｎ−ジイソプロピルアミノエチル（メタ）アクリレートであることが好ましい。
【００４２】
前記式（５）で表されるモノマーは、アミノアルキル（メタ）アクリルアミドであり、例えば、アミノエチル（メタ）アクリルアミド、アミノイソプロピル（メタ）アクリルアミド、アミノノルマルブチル（メタ）アクリルアミド、Ｎ−メチルアミノエチル（メタ）アクリルアミド、Ｎ−エチルアミノイソブチル（メタ）アクリルアミド、Ｎ−イソプロピルアミノエチル（メタ）アクリルアミド、Ｎ−ノルマルブチルアミノエチル（メタ）アクリルアミド、Ｎ−ターシャルブチルアミノエチル（メタ）アクリルアミド、Ｎ，Ｎ−ジメチルアミノエチル（メタ）アクリルアミド、Ｎ，Ｎ−ジメチルアミノプロピル（メタ）アクリルアミド、Ｎ，Ｎ−ジメチルアミノブチル（メタ）アクリルアミド、Ｎ−メチル−Ｎ−エチルアミノエチル（メタ）アクリルアミド、Ｎ−メチル−Ｎ−ブチルアミノエチル（メタ）アクリルアミド、Ｎ，Ｎ−ジエチルアミノエチル（メタ）アクリルアミド、Ｎ，Ｎ−ジエチルアミノプロピル（メタ）アクリルアミド、Ｎ，Ｎ−ジプロピルアミノエチル（メタ）アクリルアミド、Ｎ，Ｎ−ジプロピルアミノプロピル（メタ）アクリルアミド、Ｎ，Ｎ−ジアミノブチルプロピル（メタ）アクリルアミドが挙げられる。これらは単独で用いてもよく、２種以上を用いてもよい。中でも、経済性および操作性の点から、Ｎ，Ｎ−ジメチルアミノプロピル（メタ）アクリルアミドであることが好ましい。
【００４３】
前記式（４）および（６）で表されるモノマー（Ｂ）は、それぞれ前記式（３）および（５）に示すモノマーをハロゲン化アルキル、硫酸化アルキル等によって第四級アンモニウム塩とした誘導体である。
【００４４】
また、本発明において、モノマー（Ｂ）は、前記式（３）〜（６）で表されるモノマー以外に、少なくとも、アミノスチレン、Ｎ，Ｎ−ジメチルアミノスチレン、Ｎ，Ｎ−ジエチルアミノスチレン、ビニルピリジン、Ｎ−メチルビニルピリジン、Ｎ−エチルビニルピリジン、ビニルキノリン、エチレンイミン、プロピレンイミン、Ｎ−アミノエチルエチレンイミン、ビニルイミダゾール、ビニルピラゾリンおよびビニルピラジンからなる群から選ばれる１種以上のモノマーを含んでもよい。さらに、これらのモノマーは、前記したモノマーをハロゲン化アルキル、硫酸化アルキル等によって第四級アンモニウム塩とした誘導体であってもよい。
【００４５】
共重合体のモノマー成分であるモノマー（Ｃ）は、反応性官能基を有するモノマーであって、モノマー（Ａ）、（Ｂ）と所定のモル比で共重合しうるものであれば特に限定されない。反応性官能基としては、例えば、水酸基、エポキシ基、第一級アミン、第二級アミンまたは水素原子が挙げられる。モノマー（Ｃ）は、共重合体（表面処理剤）を基材に効率よく固定化させる作用を有する。
【００４６】
モノマー（Ｃ）は、下記式（７）および（８）で表されるモノマーの中から選択される１つ以上のモノマーであることが好ましい。
【００４７】
【化６】
2010113632.tif 000008
【００４８】
（式中Ｒ７は水素原子またはメチル基を表し、ｎは０〜３の整数であることを表し、Ｙは水酸基、エポキシ基、第一級アミン、第二級アミンまたは水素原子を表す。）
【００４９】
前記式（７）で表されるモノマー（Ｃ）は、例えば、ヒドロキシアルキル（メタ）アクリレート、エポキシアルキル（メタ）アクリレート、アミノアルキル（メタ）アクリレート、（メタ）アクリル酸が挙げられる。これらは単独で用いてもよく、２種以上を用いてもよい。中でも、経済性および操作性の点から、ヒドロキシアルキル（メタ）アクリレートまたはエポキシアルキル（メタ）アクリレートが好ましく、ヒドロキシエチル（メタ）アクリレート（２−ヒドロキシエチル（メタ）アクリレート）またはグリシジル（メタ）アクリレートがさらに好ましい。
【００５０】
前記式（８）で表されるモノマー（Ｃ）は、例えば、ヒドロキシアルキル（メタ）アクリルアミド、エポキシアルキル（メタ）アクリルアミド、アミノアルキル（メタ）アクリルアミド、（メタ）アクリルアミドが挙げられる。これらは単独で用いてもよく、２種以上を用いてもよい。中でも、経済性および操作性の点から、アミノアルキル（メタ）アクリルアミドが好ましく、アミノエチル（メタ）アクリルアミド（２−アミノエチル（メタ）アクリルアミド）がさらに好ましい。
【００５１】
また、共重合体は、その質量平均分子量が３，０００〜３００，０００が好ましく、７，０００〜５０，０００がさらに好ましい。質量平均分子量が３，０００未満であると、共重合体の合成が困難になり易い。また、質量平均分子量が３００，０００を超えると、基材への被覆（コーティング）において共重合体が有機溶媒に溶解し難くなるため、基材に共重合体が固定化し難くなる。
【００５２】
本発明において、医療器具とは、血液接触面を有するもので、例えば、血液処理フィルター、血漿分離器、血液バッグ、血液回路、留置針、人工肺、血液リザーバー、人工腎臓、カテーテル、ガイドワイヤー、ステント、人工血管、癒着防止材、創傷被覆材等である。そして、本発明に係る表面処理剤（前記共重合体）は、血液処理フィルター、具体的には血液処理フィルター（血小板通過タイプの白血球除去フィルター）を構成するフィルター用濾材に好適に使用される。
【００５３】
次に、本発明に係るフィルター用濾材について説明する。
フィルター用濾材は、基材の少なくとも一部、すなわち、血液と接触する部分が、前記した表面処理剤で被覆されたことを特徴とする。
【００５４】
基材は、スポンジ状多孔質体（三次元網目状連続多孔質体）、不織布、織布、編布等からなり、スポンジ状多孔質体または不織布が好ましい。スポンジ状多孔質体の場合、パームポロシメーターで測定した平均孔径が１μｍ〜２０μｍであるのが好ましい。平均孔径が１μｍ未満であると、濾材の目詰まりが起こりやすく、２０μｍを超えると、フィルター用濾材（血液処理フィルター）としての性能（白血球除去率）が低下する場合がある。
【００５５】
基材の材質は、例えば、ポリエステル（ポリエチレンテレフタレート、ポリブチレンテレフタレート）、ポリオレフィン、ハロゲン化ポリオレフィン、ポリウレタン、ポリアミド、ポリスルホン、ポリエーテルスルホンの合成高分子；これらの混合物が挙げられる。
【００５６】
基材への表面処理剤の被覆方法は、コーティング法；放射線、電子線、紫外線によるグラフト重合を利用する方法；基材の官能基との化学反応を利用する方法等の公知の方法が挙げられる。
【００５７】
フィルター用濾材においては、基材へ表面処理剤を被覆した結果、被覆された表面処理剤が、表面処理剤のモノマー（Ｃ）と基材の反応性官能基とが化学結合することによって固定されていることが好ましい。ここで、基材の反応性官能基としては、エポキシ基、カルボキシル基、水酸基等である。そして、基材自身が反応性官能基を有するものを選択してもよいし、基材へグラフト重合等によって反応性官能基を導入してもよい。
【００５８】
次に、本発明に係る血液処理フィルターについて説明する。
図１に示すように、血液処理フィルター１は、血液流入ポート４および血液流出ポート６を有するハウジング２と、ハウジング２内を血液流入室８および血液流出室９に区分するフィルター部７とを備え、フィルター部７の少なくとも一部は前記フィルター用濾材で構成されていることを特徴とする。
【００５９】
ハウジング２は、一端に血液を流入する血液流入ポート４を有する蓋部３と、一端にフィルター部７で処理された血液を流出する血液流出ポート６を有する底部５とから構成される。そして、フィルター部７の周縁部を蓋部３および底部５で挟持した状態で、高周波融着または超音波融着等で融着することによって、フィルター部７が、ハウジング２の内部空間を血液流入ポート４と連通する血液流入室８と、血液流出ポート６と連通する血液流出室９とに区分する。なお、ハウジング２の材質としては、ポリカーボネイト、ポリ塩化ビニル、エチレン−酢酸ビニル共重合体、ＡＢＳ樹脂、ポリオレフィン等が挙げられる。
【００６０】
そして、血液処理フィルター１は、血液流入ポート４からハウジング２内に流入した血液は、血液流入室８を経由してフィルター部７を通過して、血液流出室９に流入し、血液流出ポート６からハウジング２より流出するように構成されている。
【００６１】
フィルター部７は、メインフィルター部７ｂと、メインフィルター部７ｂの上流側に配置されたプレフィルター部７ａとを備える。なお、メインフィルター部７ｂは、流入血液から白血球を除去する部分である。また、プレフィルター部７ａは、メインフィルター部７ｂよりも平均孔径が大きく、メインフィルター部７ｂへの血液流入を促進させる部分で、白血球の除去が少ない部分である。また、血液中にタンパク質や血液成分が凝集した凝集塊が形成されることがあるため、プレフィルター部７ａには、凝集塊を除去し、メインフィルター部７ｂで目詰まりを起して血液が流れ難くなることを抑制または防止する役割もある。
【００６２】
そして、フィルター部７の少なくとも一部が前記フィルター用濾材で構成されているとは、具体的には、前記共重合体（表面処理材）の被覆（固定化）をメインフイルター部７ｂのみで行うことを意味する。また、メインフィルター部７ｂは、白血球除去能を高めるために多層構造になっていることが好ましい。
【００６３】
メインフィルター部７ｂは、例えば、ポリウレタン製スポンジ状多孔質膜のような基材自身が、白血球を選択的に捕捉する性能（白血球除去性能）ならびに血小板および赤血球を通過させる性能（血小板回収性能、赤血球回収性能）を有する濾材である場合には、下流側層のみに、前記共重合体（表面処理剤）を被覆（固定化）して、白血球を選択的に吸着する性能を付加して、上流側層よりも、白血球除去性能を高め、かつ、血小板および赤血球を通過させる性能を維持させることが好ましい。この場合には、未処理の基材を複数積層する場合に比べて、少ない積層数で同等の効果を得ることが可能となるので、基材に残留する血小板および赤血球を減少させ、血小板回収率および赤血球回収率を向上させることができる。
【００６４】
メインフィルター部７ｂは、例えば、ポリエステル製不織布のような基材自身が、白血球および血小板を吸着する性能（白血球除去性能）、および、赤血球を通過させる性能（赤血球回収性能）を有する場合には、全ての層に、前記共重合体（表面処理剤）を被覆（固定化）して、血小板を通過させる性能を付加して、かつ、白血球を吸着する性能を維持または向上させることが好ましい。
【００６５】
また、メインフィルター部７ｂにおいて、前記共重合体（表面処理剤）の固定量は、メインフィルター部７ｂの下流側に向かって（血液の流れに沿って）増大させてもよい。
【００６６】
なお、本発明において、フィルター部７は、メインフィルター部７ｂとプレフィルター部７ａとで構成されたものに限定されず、メインフィルター部７ｂのみで構成されたものであってもよい。
【００６７】
このような血液処理フィルター１（フィルター部７）は、血液（例えば、全血）を流したときに、白血球が選択的に除去され、血小板、赤血球および血漿が通過するので、血液処理フィルター１を血液バッグシステムに組み込むことにより、白血球を除去した血液を回収し、そして、各々の血液成分に分離することによって、白血球に起因する副作用を抑制または防止した血液製剤を得ることができる。
【実施例】
【００６８】
次に、実施例により本発明を詳細に説明するが、本発明はこれらによって限定されるものではない。実施例１〜８および比較例１〜５は表面処理剤の調製に関するものであり、実験例１〜７は表面処理剤の性能評価（固定化量、血液濾過性能および抗血栓性）に関するものである。【００６９】
（１）表面処理剤の調製
＜実施例１＞
２−メトキシエチルアクリレート（ＭＥＡ：和光純薬工業（株）製）３２．７ｇ、Ｎ，Ｎ−ジメチルアミノエチルメタクリレート（ＤＭＡＥＭＡ：和光純薬工業（株）製）２．２ｇおよび２−ヒドロキシエチルメタクリレート（ＨＥＭＡ：和光純薬工業（株）製）１．８ｇを脱水ジメチルホルムアミド（ＤＭＦ：和光純薬工業（株）製）１４５．０ｇに溶かした。この溶液を１時間窒素置換した後２，２’−アゾビスイソブチロニトリル（ＡＩＢＩＮ：和光純薬工業（株）製）３７ｍｇをＤＭＦ１ｍＬに溶かした溶液を添加し、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＭＥＡ／ＤＭＡＥＭＡ／ＨＥＭＡ＝９０／５／５であった。質量平均分子量は３２，０００であった。【００７０】
＜実施例２＞
Ｎ，Ｎ−ジメチルアクリルアミド（ＤＭＡＡ：和光純薬工業（株）製）２８．７ｇ、Ｎ，Ｎ−ジメチルアミノエチルメタクリレート（ＤＭＡＥＭＡ：和光純薬工業（株）製）１．５ｇおよび２−ヒドロキシエチルメタクリレート（ＨＥＭＡ：和光純薬工業（株）製）２．０ｇを脱水ジメチルホルムアミド（ＤＭＦ：和光純薬工業（株）製）１４０．０ｇに溶かした。この溶液を１時間窒素置換した後、２，２’−アゾビスイソブチロニトリル（ＡＩＢＩＮ：和光純薬工業（株）製）３４ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＤＭＡＡ／ＤＭＡＥＭＡ／ＨＥＭＡ＝９２／３／５であった。質量平均分子量は４４，０００であった。【００７１】
＜実施例３＞
２−メトキシエチルアクリレート（ＭＥＡ：和光純薬工業（株）製）３９．０ｇ，Ｎ，Ｎ−ジエチルアミノエチルメタクリレート（ＤＥＡＥＭＡ：和光純薬工業（株）製）０．６ｇおよび２−ヒドロキシエチルメタクリレート（ＨＥＭＡ：和光純薬工業（株）製）０．４ｇを脱水ジメチルホルムアミド（ＤＭＦ：和光純薬工業（株）製）１６０．０ｇに溶かした。この溶液を１時間窒素置換した後、２，２’−アゾビスイソブチロニトリル（ＡＩＢＩＮ：和光純薬工業（株）製）４０ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＭＥＡ／ＤＥＡＥＭＡ／ＨＥＭＡ＝９８／１／１であった。質量平均分子量は３８，０００であった。【００７２】
＜実施例４＞
Ｎ，Ｎ−ジメチルアクリルアミド（ＤＭＡＡ：和光純薬工業（株）製）１５．０ｇ、Ｎ，Ｎ−ジメチルアミノプロピルメタクリルアミド（ＤＭＡＰＭＡｍ：和光純薬工業（株）製）５．５ｇおよび２−ヒドロキシエチルメタクリレート（ＨＥＭＡ：和光純薬工業（株）製）４．２ｇを脱水ジメチルホルムアミド（ＤＭＦ：和光純薬工業（株）製）１００．０ｇに溶かした。この溶液を１時間窒素置換した後、２，２’−アゾビスイソブチロニトリル（ＡＩＢＩＮ：和光純薬工業（株）製）２５ｍｇをＤＭＦ１ｍＬに溶かした溶液を添加、８０℃で８時間重合させた。重合後、溶液にアセトン（国産化学（株）製８０ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＭＥＡ／ＤＭＡＰＭＡｍ／ＨＥＭＡ＝７０／１５／１５であった質量平均分子量は２８，０００であった。【００７３】
＜実施例５＞
２−エトキシエチルメタクリレート（ＥＥＭＡ：和光純薬工業（株）製）２３．０ｇ、Ｎ，Ｎ−ジメチルアミノエチルメタクリレート（ＤＭＡＥＭＡ：和光純薬工業（株）製）３．６ｇおよび２−ヒドロキシエチルメタクリレート（ＨＥＭＡ：和光純薬工業（株）製）３．３ｇを脱水ジメチルホルムアミド（ＤＭＦ：和光純薬工業（株）製）１２０．０ｇに溶かした。この溶液を１時間窒素置換した後、２，２’−アゾビスイソブチロニトリル（ＡＩＢＩＮ：和光純薬工業（株）製）３０ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＥＥＭＡ／ＤＭＡＥＭＡ／ＨＥＭＡ＝７６／１２／１２であった。質量平均分子量は１８，０００であった。【００７４】
＜実施例６＞
２−メトキシエチルアクリレート（ＭＥＡ：和光純薬工業（株）製）２７．０ｇ、Ｎ，Ｎ−ジイソプロピルアミノエチルメタクリレート（ＤｉＰＡＥＭＡ：和光純薬工業（株）製）５．０ｇおよび２−ヒドロキシエチルメタクリレート（ＨＥＭＡ：和光純薬工業（株）製）１．０ｇを脱水ジメチルホルムアミド（ＤＭＦ：和光純薬工業（株）製）１３０．０ｇに溶かした。この溶液を１時間窒素置換した後、２，２’−アゾビスイソブチロニトリル（ＡＩＢＩＮ：和光純薬工業（株）製）３３ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＭＥＡ／ＤｉＰＡＥＭＡ／ＨＥＭＡ＝８７／１０／３であった。質量平均分子量は２７，０００であった。【００７５】
＜実施例７＞
（２−アミノエチルアクリルアミド（ＡＥＡＡｍ）塩酸塩の合成）
Ｎ−（ｔ−ブトキシカルボニル）−１，２−アミノエタン（東京化成工業（株）製）５．０ｇを脱水クロロホルム（和光純薬工業（株）製）１００ｍＬに溶かし、トリエチルアミン（和光純薬工業（株）製）５．０ｇを添加した。氷浴下、この溶液を攪拌しながらアクリロイルクロライド（和光純薬工業（株）製）２．５ｇを滴下した。滴下後３０分間攪拌を継続した後１Ｎ塩酸２０ｍＬ×３回、さらに飽和重曹水２０ｍＬ×３回でクロロホルム相を洗浄した。その後無水硫酸ナトリウムでクロロホルム相を脱水し蒸発乾固させた。続いて蒸発乾固物に３７質量％塩酸２．５ｍＬ用いてＮ−（ｔ−ブトキシカルボニル）保護基を外した後凍結乾燥した。得られた生成物は１Ｈ−ＮＭＲの結果、２−アミノエチルアクリルアミド塩酸塩であり、その収量は３．２ｇ（収率７７％）であった。【００７６】
（２−アミノエチルアクリルアミド（ＡＥＡＡｍ）を反応活性基としたポリマー合成）
２−メトキシエチルアクリレート（ＭＥＡ：和光純薬工業（株）製）２５．０ｇ、Ｎ，Ｎ−ジメチルアミノエチルアクリレート（ＤＭＡＥＡ：和光純薬工業（株）製）１．５ｇおよび前記で合成した２−アミノエチルアクリルアミド（ＡＥＡＡｍ）塩酸塩１．６ｇを脱水ジメチルホルムアミド（ＤＭＦ：和光純薬工業（株）製）１１０．０ｇに溶かした。この溶液を１時間窒素置換した後、２，２’−アゾビスイソブチロニトリル（ＡＩＢＩＮ：和光純薬工業（株）製）２８ｍｇをＤＭＦ１ｍＬに溶かした溶液を添加、８０℃で８時間重合させた。重合後、溶液にアセトン（国産化学（株）製）８０ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＭＥＡ／ＤＭＡＥＡ／ＡＥＡＡｍ＝９０／５／５であった。質量平均分子量は２６，０００であった。【００７７】
＜実施例８＞
Ｎ，Ｎ−ジメチルアクリルアミド（ＤＭＡＡ：和光純薬工業（株）製）２２．０ｇ、Ｎ，Ｎ−ジメチルアミノエチルメタクリレート（ＤＭＡＥＭＡ：和光純薬工業（株）製）２．０ｇおよびグリシジルメタクリレート（ＧＭＡ：和光純薬工業（株）製）１．８ｇを脱水ジメチルホルムアミド（ＤＭＦ：和光純薬工業（株）製）１００．０ｇに溶かした。この溶液を１時間窒素置換した後、２，２’−アゾビスイソブチロニトリル（ＡＩＢＩＮ：和光純薬工業（株）製）２６ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＤＭＡＡ／ＤＭＡＥＭＡ／ＧＭＡ＝９０／５／５であった。質量平均分子量は４１，０００であった。【００７８】
＜比較例１＞
２−メトキシエチルアクリレート（ＭＥＡ：和光純薬工業（株）製）３１．０ｇ、Ｎ，Ｎ−ジメチルアミノエチルメタクリレート（ＤＭＡＥＭＡ：和光純薬工業（株）製）２．０ｇを脱水ジメチルホルムアミド（ＤＭＦ：和光純薬工業（株）製）１３０．０ｇに溶かした。この溶液を１時間窒素置換した後、２，２’−アゾビスイソブチロニトリル（ＡＩＢＩＮ：和光純薬工業（株）製）３４ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲ解析の結果、得られたポリマーの組成比（モノマー成分のモル比）は、ＭＥＡ／ＤＭＡＥＭＡ＝９５／５であった。質量平均分子量は５２，０００であった。【００７９】
＜比較例２＞
Ｎ，Ｎ−ジメチルアクリルアミド（ＤＭＡＡ：和光純薬工業（株）製）３０．０ｇ、Ｎ，Ｎ−ジメチルアミノエチルメタクリレート（ＤＭＡＥＭＡ：和光純薬工業（株）製）２．５ｇを脱水ジメチルホルムアミド（ＤＭＦ：和光純薬工業（株）製）１３０．０ｇに溶かした。この溶液を１時間窒素置換した後、２，２’−アゾビスイソブチロニトリル（ＡＩＢＩＮ：和光純薬工業（株）製）３３ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＤＭＡＡ／ＤＭＡＥＭＡ＝９５／５であった。質量平均分子量は４９，０００であった。【００８０】
＜比較例３＞
２−メトキシエチルアクリレート（ＭＥＡ：和光純薬工業（株）製）３０．０ｇおよび２−ヒドロキシエチルメタクリレート（ＨＥＭＡ：和光純薬工業（株）製）１．５ｇを脱水ジメチルホルムアミド（ＤＭＦ：和光純薬工業（株）製）１２５．０ｇに溶かした。この溶液を１時間窒素置換した後、２，２’−アゾビスイソブチロニトリル（ＡＩＢＩＮ：和光純薬工業（株）製）３２ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＭＥＡ／ＨＥＭＡ＝９０／５であった。質量平均分子量は７７，０００であった。【００８１】
＜比較例４＞
Ｎ，Ｎ−ジメチルアクリルアミド（ＤＭＡＡ：和光純薬工業（株）製）２０．０ｇ、Ｎ，Ｎ−ジメチルアミノエチルメタクリレート（ＤＭＡＥＭＡ：和光純薬工業（株）製）１３．０ｇおよび２−ヒドロキシエチルメタクリレート（ＨＥＭＡ：和光純薬工業（株）製）２．０ｇを脱水ジメチルホルムアミド（ＤＭＦ：和光純薬工業（株）製）１２５．０ｇに溶かした。この溶液を１時間窒素置換した後、２，２’−アゾビスイソブチロニトリル（ＡＩＢＩＮ：和光純薬工業（株）製）３６ｍｇをＤＭＦ１ｍＬに溶かした溶液を添加、８０℃で８時間重合させた。重合後、溶液にアセトン（国産化学（株）製）１００ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＤＭＡＡ／ＤＭＡＥＭＡ／ＨＥＭＡ＝６７／２８／５であった。質量平均分子量は４３，０００であった。【００８２】
＜比較例５＞
Ｎ，Ｎ−ジエチルアミノエチルメタクリレート（ＤＭＡＥＭＡ：和光純薬工業（株）製）１．５ｇおよび２−ヒドロキシエチルメタクリレート（ＨＥＭＡ：和光純薬工業（株）製）２０．０ｇを脱水ジメチルホルムアミド（ＤＭＦ：和光純薬工業（株）製）８０．０ｇに溶かした。この溶液を１時間窒素置換した後、２，２’−アゾビスイソブチロニトリル（ＡＩＢＩＮ：和光純薬工業（株）製）２２ｍｇをＤＭＦ１ｍＬに溶かした溶液を添加、８０℃で８時間重合させた。重合後、溶液にアセトン（国産化学（株）製）６０ｍＬを添加攪拌し、ｎ−ヘキサン（国産化学（株）製）に滴下・沈殿させ生成物を単離した。単離した生成物をアセトンに溶解、ｎ−ヘキサンに滴下・沈殿の操作を合計３回繰り返し精製した。精製物を一昼夜減圧乾燥し表面処理剤を得た。１Ｈ−ＮＭＲにより得られたポリマーの組成比（モノマー成分のモル比）を解析した結果、ＤＥＡＥＭＡ／ＨＥＭＡ＝５／９５であった。質量平均分子量は６６，０００であった。【００８３】
（２）表面処理剤の性能評価
＜実験例１＞各種表面処理剤（実施例８以外）の表面処理剤の固定化量
（ＧＭＡグラフトＰＵ膜の作製）
厚さ１．２ｍｍのポリウレタン（ＰＵ：Ｅ３９４ＰＯＴＡ日本ミラクトラン（株）製）製スポンジ状多孔質膜（平均孔径５．０μｍ，空孔率８５％）２１ｃｍ×２５ｃｍを、圧力２５Ｐａのアルゴンガス流気中、出力２００Ｗで３０秒間プラズマ照射した。その後０．５Ｐａまで脱アルゴン操作をした後、予め脱気したグリシジルメタクリレート（ＧＭＡ：和光純薬工業（株）製）を陰圧下導入し、圧力５６Ｐａで３分間グラフト重合した。反応系内に残ったＧＭＡモノマーを３分間真空ポンプで脱気除去した後、大気圧に戻しＧＭＡグラフト処理ＰＵ膜を得た。【００８４】
（表面処理剤の固定化）
表１に示す溶媒に、実施例１〜６および比較例１〜５で合成した表面処理剤が最終濃度として０．５質量％、ピリジン（和光純薬工業（株）製）が最終濃度として０．２５質量％となるよう溶液を５００ｍＬビーカーにそれぞれ４５０ｇ調製した。実施例７の表面処理剤の溶液ではピリジンを入れずに表面処理剤最終濃度として０．５質量％となるメタノール／水＝１／１（質量比）溶液を５００ｍＬビーカーに４５０ｇ調製した【００８５】
それぞれの表面処理剤溶液にＧＭＡグラフト処理した膜が５００ｍＬビーカー内の溶液に完全に浸かるよう、７ｃｍ×２５ｃｍの短冊３枚に切り、３枚ともビーカーに入れ、恒温水槽下攪拌しながら６５℃で８時間の条件で合成した実施例８以外の各種表面処理剤を固定化した。【００８６】
（表面処理剤固定化膜の洗浄）
各種表面処理剤を固定化した３枚のうち１枚は固定化終了後そのままドラフト内で自然乾燥させ、さらに８０℃オーブンで８時間熱処理した。残り２枚はそれぞれ６０℃のＲＯ水で８時間シャワー洗浄、メタノールを洗浄溶媒とした８時間ソックスレー洗浄し、ドラフト中で一晩自然乾燥させた後８０℃オーブンで４時間乾燥した。【００８７】
（未洗浄・洗浄後固定化量）
乾燥させた各種表面処理剤固定化膜をトリパンブルー染色法で確認した。すなわち膜をφ２６ｍｍに打抜き、ＰＰ製ホルダ（アドバンテック製）に装着した。ホルダ内部をＲＯ水で満たし、最大吸収波長における吸光度が１．１５±０．０５となるよう濃度調整したトリパンブルー（ＭＥＲＣＫ製）水溶液を流速１５ｍＬ／ｍｉｎで９０秒通液した後、５０ｍＬのＲＯ水を通液し過剰のトリパンブルーを洗浄した。膜を取り出し８０℃オーブンで乾燥後クロマトスキャナーＣＳ−９３０（島津製作所製）で５９９ｎｍの反射吸光度を測定した。結果を表１に示す。【００８８】
＜実験例２＞実施例８の表面処理剤の固定化量
（ＡＡグラフトＰＵ膜の作製）
厚さ１．２ｍｍのポリウレタン（ＰＵ：Ｅ３９４ＰＯＴＡ日本ミラクトラン（株）製）製スポンジ状多孔質膜（平均孔径５．０μｍ，空孔率８５％）２１ｃｍ×２５ｃｍを、圧力２５Ｐａのアルゴンガス流気中、出力２００Ｗで３０秒間プラズマ照射した。その後０．５Ｐａまで脱アルゴン操作をした後、予め脱気したアクリル酸（ＡＡ：和光純薬工業（株）製）を陰圧下導入し、圧力３７Ｐａで５分間グラフト重合した。反応系内に残ったＡＡモノマーを３分間真空ポンプで脱気除去した後、大気圧に戻しＡＡグラフト処理ＰＵ膜を得た。【００８９】
（表面処理剤の固定化）
最終濃度として、エチレンジアミン（ＥＤＡ：和光純薬工業（株））および脱水縮合剤ＤＭＡＴ−ＭＭ（国産化学（株））をそれぞれ１０ｍＭ含む水溶液を４５０ｍＬ調製し、この溶液を７ｃｍ×２５ｃｍの短冊３枚に切り取ったＡＡグラフト処理膜を入れた５００ｍＬビーカーに静かに注ぎ入れ、このまま室温で６時間反応させた。反応終了後膜をＲＯ流水で３時間洗浄し、８０℃オーブンで４時間乾燥させた。実施例８の表面処理剤が最終濃度として０．５質量％となるメタノール／水＝１／１（質量比）溶液を５００ｍＬビーカーに４５０ｇ調製した。表面アミノ化したＡＡグラフト膜３枚をビーカーに入れ、恒温水槽下攪拌しながら６５℃で８時間の条件で実施例８の表面処理剤を固定化した。【００９０】
（表面処理剤固定化膜の洗浄）
実験例１と同様とした。
（未洗浄・洗浄後固定化量）
実験例１と同様とした。結果を表１に示す。【００９１】
【表１】
2010113632.tif 000009
【００９２】
表１から明らかなように、実施例の１〜８および比較例４，５のごとき塩基性官能基を有するモノマー（Ｂ）と反応性官能基を有するモノマー（Ｃ）とを同時に含む表面処理剤で処理したポリウレタン製スポンジ状多孔質膜（ＰＵ多孔質膜）はＲＯ水シャワー洗浄、またはメタノールを溶媒としたソックスレー洗浄後においてもトリパンブルーにより強く染色されていることから、ＰＵ多孔質膜上に塩基性官能基を有する表面処理剤が固定化されている。一方、比較例１、２のごとき塩基性官能基を有するモノマー（Ｂ）は含むが反応性官能基を有するモノマー（Ｃ）を含まない表面処理剤で処理したＰＵ多孔質膜、および、比較例３のごとき塩基性官能基を有するモノマー（Ｂ）を含まない表面処理剤で処理したＰＵ多孔質膜においては、その表面処理剤が溶解可能な溶媒で洗浄すると洗い流されてしまい、ほとんど若しくは全くトリパンブルー染色されない。【００９３】
＜実験例３＞ポリウレタン製スポンジ状多孔質膜へ固定化した表面処理剤の血液濾過性能
実験例１でメタノールによるソックスレー洗浄した実施例１〜８、比較例３〜５および未洗浄の比較例１，２のＰＵ多孔質膜をφ２６ｍｍの大きさに打抜き、血液回路にこれを１枚組み込み血液濾過性能サンプルとした。血液は健常なボランティアより採血したＣＰＤ加全血を２２℃で２４時間保存したものを用い、各サンプルにそれぞれ４５ｍＬ濾過した。なお、比較例６として表面処理剤を固定化処理しなかった未処理ＰＵ多孔質膜も同様に濾過評価した。濾過前および濾過後の白血球濃度、血小板濃度を自動血球計測装置（Ｓｙｓｍｅｘ  ＸＥ２１００東亞医用電子（株）製）でそれぞれ計測し、以下の式に従い白血球除去率および血小板回収率を求めた。結果を表２に示す。【００９４】
白血球除去率（％）＝１００×（１−濾過後白血球数／濾過前白血球数）
血小板回収率（％）  ＝１００×  濾過後血小板数／濾過前血小板数【００９５】
【表２】
2010113632.tif 000010
【００９６】
表２から明らかなように、実施例１〜８の表面処理剤を固定化したＰＵ多孔質膜は、比較例１〜５の表面処理剤を固定化したＰＵ多孔質膜および比較例６の未処理ＰＵ多孔質膜に比べて血小板回収能を維持したまま白血球除去能が飛躍的に向上した。一方、比較例１，２のごとき表面処理剤が固定化できていないＰＵ多孔質膜は、血中に表面処理剤が溶出したためか実施例１〜８のいずれと比較しても白血球除去能が劣っていた。また、比較例３のごとき塩基性官能基を含まない表面処理剤では、未処理膜（比較例６）に比べ白血球除去能が低下し、比較例４のごとき塩基性官能基を多く含む表面処理剤では血小板回収率が大幅に低下した。比較例５においては未処理ＰＵ多孔質膜に比べて白血球除去能は向上したが実施例１〜８のいずれのそれにも及ばず、血小板回収率は明らかに低下した。【００９７】
＜実験例４＞ポリプロピレン製不織布へ固定化した表面処理剤の血液濾過性能
繊維径２．１μｍ、目付け３１ｇ／ｍ２、厚さ０．２０ｍｍのポリプロピレン製不織布（ＰＰ不織布）を使った以外は、実験例１と同様の操作で実施例１および実施例２の表面処理剤を固定化およびメタノールによるソックスレー洗浄をし、２種類の表面処理剤固定化ＰＰ不織布を得た。表面処理剤を固定化したＰＰ不織布をそれぞれφ２６ｍｍの大きさに打ち抜き、これを血液回路に６枚組込んで血液濾過性能サンプルとした。なお、比較例７として表面処理剤を全く固定化していない未処理ＰＰ不織布、および、比較例８として０．２％デカグリン（界面活性剤：日光ケミカルズ製）を単純コート処理したＰＰ不織布についてもそれぞれ同様に血液濾過回路に組込み血液濾過性能サンプルとした。実験例３と同様に血液は健常なボランティアより採血したＣＰＤ加全血を２２℃で２４時間保存したものを用い、各サンプルにそれぞれ４５ｍＬ濾過し、白血球除去率および血小板回収率を求めた。結果を表３に示す。【００９８】
【表３】
2010113632.tif 000011
【００９９】
表３から明らかなように比較例７の未処理ＰＰ不織布においては、血液が染込まず濾過できなかったのに対し、実施例１，２の表面処理剤を固定化したＰＰ不織布は親水性が向上し濾過可能となったばかりか、比較例８の界面活性剤コートＰＰ不織布に比べて白血球除去能および血小板回収能が大幅に向上した。【０１００】
＜実験例５＞模擬製品形態での血液濾過性能
φ３０ｍｍに打抜いた、未処理のＰＵ多孔質膜の、プレフィルター部として平均孔径６．０μｍの膜を１枚、メインフィルター部として平均孔径４．０μｍの膜を２枚、および実験例１で固定化・メタノールによるソックスレー洗浄した、実施例１の表面処理剤を固定化した膜（平均孔径５．０μｍ）１枚の合計４枚をこの順番に濾過モジュールに組込み、模擬製品形態サンプルとした。【０１０１】
血液濾過評価においては未処理膜側から、健常なボランティアから採血したＣＰＤ加全血を２２℃で１時間保存したものを６０ｍＬ濾過した。濾過前および濾過後の血小板濃度および赤血球濃度は自動血球計測装置（Ｓｙｓｍｅｘ  ＸＥ２１００東亞医用電子（株）製）でそれぞれ計測し、漏出白血球数はフローサイトメーター（ＥＰＩＣＳ  ＸＬ  ベックマンコールター製）で計測した。結果を表４に示す。【０１０２】
また、実施例１の表面処理剤を固定化した膜の代わりに、実施例２の表面処理剤を固定化した膜１枚を組み込んだ合計４枚からなる濾過モジュールを作製して上記と同様の評価をした。結果を表４に示す。【０１０３】
さらに比較例９として、実施例１の表面処理剤を固定化した膜の代わりに、表面処理剤を固定化していない平均孔径５．０μｍの膜を１枚組み込んだ合計４枚からなる濾過モジュール、比較例１０として、実施例１の表面処理剤を固定化した膜の代わりに平均孔径４．０μｍの膜を４枚組み込んだ合計６枚からなる濾過モジュールについて同様の評価をした。結果を表４に示す。【０１０４】
【表４】
2010113632.tif 000012
【０１０５】
表４から明らかなように、白血球除去能を向上させるために濾材枚数を増やすと（比較例１０）、濾材に残留する血小板および赤血球が増えるため血小板回収率および赤血球回収率が低下するが、本発明の白血球吸着性に優れた表面処理剤（実施例１、２）を固定化した膜を組み込むことにより、少ない枚数で白血球除去能を飛躍的に向上させることが可能であり、血小板回収能を向上させた白血球除去フィルターを提供することができる。【０１０６】
＜実験例６＞表面処理剤の抗血栓性評価
実験例１、２のＰＵ多孔質膜に変えて、厚さ０．１ｍｍのポリウレタン（ＰＵ：Ｅ３９４ＰＯＴＡ日本ミラクトラン（株）製）シートを使った他は同様の条件で実施例１〜８、比較例１〜５の表面処理剤を固定化した。固定化処理をした各シートについてそれぞれメタノールを洗浄溶媒とするソックスレー洗浄を８時間行った後８０℃オーブンで４時間乾燥させた。比較例１１として、表面処理剤を固定化しない未処理ＰＵシートを準備した。【０１０７】
また、ＰＵシートに変えて、厚さ０．１ｍｍのポリプロピレン（ＰＰ：住友化学（株）製）シートおよびポリエチレンテレフタレート（ＰＥＴ：帝人デュポンフィルム（株）製）についても上記と同様に固定化処理・洗浄・乾燥した。比較例１２、１３として、表面処理剤を固定化しない未処理ＰＰシート、未処理ＰＥＴシートを準備した。【０１０８】
作製した各表面処理剤固定シートおよび未処理シートについて以下の手順で血小板粘着試験を行った。
まずＣＰＤ液７ｍＬを添加した採血管に全血５０ｍＬを採血し、１２００ｒｐｍで５分間遠心分離することでＰＲＰ（多血小板血漿）を分離した。ＰＲＰの一部を分取した残りをさらに３０００ｒｐｍで１０分間遠心分離し、ＰＰＰ（貧血小板血漿）を得た。最初に分取したＰＲＰをＰＰＰで希釈し、血小板濃度が１×１０５個／μＬとなるよう濃度調製した。０．２ｍＬの希釈ＰＲＰをサンプルシートの上に静かに滴下し、室温で３０分間放置した後、生食（生理食塩水）で２回リンスした。その後グルタルアルデヒド１質量％の生食に浸漬し、室温で１時間固定した。洗浄・乾燥後、イオンスパッタリングし、ＳＥＭ（ＪＥＯＬ  ＪＳＭ−８４０）での観察および写真撮影（１０００倍，５視野）を行った。【０１０９】
血液を変え合計３回の血小板粘着試験を行い、シートに粘着した血小板数の平均をそれぞれ表５（ＰＵシート）、表６（ＰＰシート）、表７（ＰＥＴシート）に示す。なお、血小板の形態については、ラウンドシェイプを保っている血小板を「Ｉ型」、多少の擬足の見られる血小板を「ＩＩ型」、進展していて原型を留めていない血小板を「ＩＩＩ型」とした。【０１１０】
【表５】
2010113632.tif 000013
【０１１１】
【表６】
2010113632.tif 000014
【０１１２】
【表７】
2010113632.tif 000015
【０１１３】
表５〜表７から明らかなように、実施例１〜８の表面処理剤を固定化したＰＵ、ＰＰ、ＰＥＴシートは、比較例１〜５の表面処理剤で処理したシート、および、比較例１１〜１３の未処理シートに比べて血小板粘着を抑制しており、さらに粘着した血小板もそのほとんどがラウンドシェイプ形状を保っていた。【０１１４】
＜実験例７＞ステンレス板への固定化
厚さ０．５ｍｍのステンレス板２５ｍｍ×５０ｍｍを３−グリシドキシプロピルトリメトキシシラン（ＫＢＭ−４０３，信越化学化学工業（株）製）を０．１質量％含むトルエン（和光純薬工業（株）製）溶液に一晩浸漬した後取り出して、過剰の３−グリシドキシプロピルトリメトキシシランをトルエンで洗い流した。これを８０℃のオーブンで４時間加熱し、シランカップリング剤処理ステンレス板を得た。【０１１５】
実験例１の表面処理剤の固定化において、ＧＭＡグラフト処理ＰＵ多孔質膜をシランカップリング剤処理ステンレス板に変えた以外は、同様の操作で実施例１〜５の表面処理剤を固定化した。表面処理剤を固定化したステンレス板を、メタノールによるソックスレー洗浄を８時間行い、Ｘ線光電子分光装置（ＪＰＳ−９０ＳＸ，日本電子社製）で表面に鉄原子が存在するか否かを観測した。その結果、鉄による原子由来のピークは観察されず各実施例の表面処理剤で完全に被覆され、固定化されていることが確認できた。
【符号の説明】
【０１１６】
１      血液処理フィルター
２      ハウジング
３      蓋部
４      血液流入ポート
５      底部
６      血液流出ポート
７      フィルター部
８      血液流入室
９      血液流出室
【図１】
2010113632.tif 000020
【国際調査報告】
2010113632.tif 000021
2010113632.tif 000022
2010113632.tif 000023
2010113632.tif 000024